ЦЕОЛИТОВЫЙ КАТАЛИЗАТОР С ЦЕОЛИТОВОЙ ВТОРИЧНОЙ СТРУКТУРОЙ

1. Цеолитовая вторичная структура, полученная из цеолитовых первичных частиц, содержащая меньше около 10 мас.% связующих, при этом предел прочности при растяжении вторичной структуры составляет по меньшей мере около 0,40 МПа.
2. Цеолитовая вторичная структура, полученная по способу, включающему получение цеолитовых первичных частиц, содержащая меньше около 10 мас.% связующих, нагревание цеолитовых первичных частиц до выше около 800°С при средней скорости по меньшей мере около 10°С в минуту под давлением по меньшей мере 5,0 МПа, с образованием цеолитовой вторичной структуры, имеющей предел прочности при растяжении по меньшей мере около 0,40 МПа.
3. Цеолитовая вторичная структура по п.1 или 2, в которой предел прочности при растяжении составляет по меньшей мере 0,45 МПа.
4. Цеолитовая вторичная структура, полученная из цеолитовых первичных частиц, содержащая меньше около 10 мас.% связующих, при этом вторичную структуру получают по способу, включающему получение цеолитовых первичных частиц, нагревание цеолитовых первичных частиц до выше около 800°С при средней скорости по меньшей мере около 10°С в минуту под давлением по меньшей мере 5,0 МПа, с образованием цеолитовой вторичной структуры.
5. Цеолитовая вторичная структура по любому из пп.2 и 4, для которой способ включает охлаждение со средней скоростью по меньшей мере около 1°С в минуту.
6. Цеолитовая вторичная структура по любому из пп.2 и 4, для которой максимальная температура нагревания составляет от выше около 800°С до около 1400°С.
7. Цеолитовая вторичная структура по любому из пп.2 и 4, для которой средняя скорость нагревания составляет по меньшей мере около 20°С в минуту.
8. Цеолитовая вторичная структура по любому из пп.2 и 4, для которой средняя температура выше около 800°С поддерживается меньше, чем около 60 мин.
9. Цеолитовая вторичная структура по любому из пп.1, 2 и 4, в которой цеолитовые первичные частицы являются кристаллическим микропористым алюмосиликатным материалом.
3
10. Цеолитовая вторичная структура по п.9, в которой кристаллический микропористый алюмосиликатный материал имеет плотность каркаса (ПК) до около 21 Т-атомов на 1000 Å.
11. Цеолитовая вторичная структура по любому из пп.1, 2 и 4, в которой цеолитовые первичные частицы имеют кристаллографически свободный диаметр каналов, имеющих большинство Т-атомов в интервале от около 0,3 до около 1,3 нм.
12. Цеолитовая вторичная структура по любому из пп.1, 2 и 4, в которой цеолитовые первичные частицы имеют MFI каркасный тип.
13. Цеолитовая вторичная структура по любому из пп.1, 2 и 4, в которой цеолитовые первичные частицы имеют распределение пор по размерам с более чем около 25% объема пор в порах с радиусами от около 10 до 10000 нм.
14. Применение цеолитовой вторичной структуры, как определено в любом из предшествующих пунктов, в качестве катализатора.
15. Применение цеолитовой вторичной структуры по любому из предшествующих пунктов в процессе изомеризации углеводородов.
16. Применение цеолита по п.15, в котором изомеризируется ксилол.
17. Способ получения цеолитовой вторичной структуры, при этом способ включает получение цеолитовых первичных частиц, нагревание цеолитовых первичных частиц до выше около 800°С при средней скорости по меньшей мере около 10°С в минуту под давлением по меньшей мере 5,0 МПа, с образованием цеолитовой вторичной структуры.
18. Способ изомеризации углеводородов, включающий приведение в контакт углеводородов с цеолитовой вторичной структурой, как она определена в любом из пп.1-13.
19. Способ по п.18, в котором изомеризуется ксилол.